(57)【要約】【課題】　熱処理された場合でさえ、その後の取扱い工程および組立工程の間に、その形状を保持し、直径の変化による局所的な堅さの変化を起こさない管状構造体を提供することを目的とする。【解決手段】　管状構造体であって、編み組みに織り込まれかつ内部通路を形成する、複数の超弾性合金構成フィラメントを含み、該超弾性合金構成フィラメントが、12.0ミル(0.305mm)よりも大きくない最大非軸寸法を有し、そして該超弾性合金が、バナジウム、クロム、マンガン、鉄、およびコバルトからなる群より選択される少なくとも1.5重量％の少なくとも１つの合金元素を含有するニッケル-チタン合金を含有する、管状構造体。【選択図】　図１
2004141679.tif 000002
【特許請求の範囲】
【請求項１】
管状構造体であって、
　編み組みに織り込まれかつ内部通路を形成する、複数の超弾性合金構成フィラメントを含み、
　該超弾性合金構成フィラメントが、12.0ミル(0.305mm)よりも大きくない最大非軸寸法を有し、そして
　該超弾性合金が、バナジウム、クロム、マンガン、鉄、およびコバルトからなる群より選択される少なくとも1.5重量％の少なくとも１つの合金元素を含有するニッケル-チタン合金を含有する、管状構造体。
【請求項２】
管状構造体であって、
　編み組みに織り込まれかつ内部通路を形成する、複数の超弾性合金構成長方形断面リボンを含み、
　該超弾性合金構成リボンが、2.5ミル(0.0635mm)と12.0ミル(0.305mm)との間の長軸および0.25ミル(0.00635mm)と3.0ミル(0.0762mm)との間の短軸を有し、そして
　該超弾性合金が、バナジウム、クロム、マンガン、鉄、およびコバルトからなる群より選択される少なくとも1.5重量％の少なくとも１つの合金元素を含有するニッケル-チタン合金を含有する、管状構造体。
【発明の詳細な説明】
【技術分野】
【０００１】
　本発明はストック構造体である。これは、複数の織り込まれた繊維状部材（好ましくは、リボン）でなる編み組みされた管状構造体である。織り込まれた繊維状部材の多数は、ニッケルと、チタンと、少なくとも約1.5重量％の、バナジウム、クロム、マンガン、鉄、およびコバルトからなる群より選択される１つまたはそれ以上の合金元素(alloying member)との１つまたはそれ以上の超弾性でかつ（少なくとも）３成分の合金を含む。
【背景技術】
【０００２】
　超弾性合金編み組み（特に、1/4インチ(0.635mm)またはそれ未満の小さな直径を有するもの、および可撓性とサイズの長さおよび物理的特徴の一貫性との両方を有するもの）が多数使用されている。本発明者は、一般に「ニチノール」として知られている、ニッケル-チタン合金を用いて作製された編み組みが、それらの物理的特性または直径に一貫性を有しないことを見出した。例えば、鉄またはクロムをほんのわずかに(nomore than trivial portions)含有するニッケル-チタン合金から作製された編み組みは、本発明に従って熱処理された場合でさえ、その後の取扱い工程および組立工程の間にその形状を保持しない。このような編み組みの直径は、10％〜20％ほど変化し、この結果、局所的な堅さもまた変化する。本発明者は、驚くべきことに、バナジウム、クロム、マンガン、鉄、およびコバルトからなる群より選択される少なくとも1.5重量％の少なくとも１つの合金元素を含むニッケル-チタン合金を使用することによりこれらの問題が解消されることを見出した。
【０００３】
　これらの編み組みは、特にこれらがより小さい直径を有する場合に、医療用具として専ら使用される。しかし、本発明はそのように限定されるものではない。
【０００４】
　他の直径の小さい編み組みが医療用具の分野において知られている。例えば、多重に包まれた(multiply-wrapped)補強材料を有するカテーテル本体を有する、文献に開示された多くの医療カテーテルがある。これらのカテーテルは、編み組みされたバンドを有する構造体、または渦巻き状に捲かれた材料が単に一方向に捲かれておりかつ次の層(layeror layers)が他方向に捲かれている構造体を備え得る。
【０００５】
　Crippendorfの米国特許第2,437,542号は、代表的には尿管または尿道カテーテルとして用いられる「カテーテル型の装置」を記載している。物理的なデザインは、より大きな可撓性の遠位セクションとより小さい可撓性の近位セクションとを有するものであると言われている。この用具は、絹、綿、またはいくつかの合成繊維の絡み合った糸から製造される。これは、管を堅くさらに可撓性にする剛化媒体(stiffeningmedium)を用いて繊維ベースの管に含浸させることにより製造される。このようにして可塑化した管を、次いで、いくつかの他の媒体に浸漬して、可撓性のワニス状の層を形成し得る。この後者の材料は、桐油ベースまたはフェノール樹脂および適切な可塑剤であり得る。
【０００６】
　同様に、Edwardsの米国特許第3,416,531号は、編み組のエッジでなる壁を有するカテーテルを示している。この用具はさらに、テフロン（登録商標）などのような他のポリマーのさらなる層を有している。壁の中の編み組みに見出されるストランドは、環状の断面を有する糸のように見える。
【０００７】
　Cookの米国特許第3,924,632号は、カテーテルの長さに対して渦巻き状に包まれたガラス繊維のバンドを用いるカテーテル本体を示している。図２および第３欄第12行目以降の図面の説明に示されるように、カテーテルは、編み組みされているガラス繊維のバンド（すなわち、一方向に渦巻きに捲かれているバンドであって、反対方向に渦巻き状に捲かれているバンドの上下に位置するバンド）を使用している。さらに、図３が内部ライニングまたはコア30と外部管35との両方を有するカテーテルシャフトを示すことを見出すべきである。
【０００８】
　Alston, Jr.らの米国特許第4,425,919号は、多重に撚り合わされた平坦なワイヤ編み組みを用いる多層カテーテルアセンブリを示している。図３の編み組み14はさらに、内部管または基材12を覆っている。
【０００９】
　米国特許第4,484,586号は、中空の導電性医療管の製造方法を示している。この導電性ワイヤは、詳細にはヒトの身体における移植（特に、ペースメーカーリード）のために中空管の壁に配置される。この管は、好ましくは身体適合性ポリマー（例えば、ポリウレタンまたはシリコーン）で被覆した、アニールされた銅ワイヤから製造される。被覆後、銅ワイヤは管に捲かれる。次いで、捲かれた基材は、さらに別のポリマーで被覆されて、壁の中に渦巻き状の導電性ワイヤを有する管を製造する。
【００１０】
　Samsonの米国特許第4,516,972号は、カテーテルにおいて可撓性を有する材料でなるらせん状に捲かれたリボンの使用を示す文献である。この用具はガイドカテーテルであり、そしてそれは１つまたはそれ以上に捲かれたリボンから製造され得る。好ましいリボンは、Kevlar49として知られているアラミド材料である。さらに、この用具は充分に堅くなければならない用具である。これは、「セット」するように設計されている用具であり、そして特に、別のカテーテルがそれを通過するような形態を保持する。それは、実質的な外傷を生じないように充分に柔軟でなければならないが、確実にガイドワイヤと共に使用していない。
【００１１】
　Rydellらの米国特許第4,806,182号は、壁にはめ込まれたステンレス鋼製の編み組みを用い、かつポリフルオロカーボンの内部層を有する用具を示している。その中にさらに記載されるプロセスは、ポリウレタン内部層にポリフルオロカーボンをラミネートして、脱ラミネートを防止する方法である。
【００１２】
　Lenckの米国特許第4,832,681号は、人工受精に有用な方法および装置を示している。この用具自体は管でなる長い部分であり、構築物の特別な材料に依存して、ステンレス鋼製ワイヤを含む渦巻き状の補強材の付加により幾分堅く製造され得る。
【００１３】
　Evardらの米国特許第4,981,478号は、多分割カテーテルまたは複合脈管カテーテルを開示している。カテーテルの内側セクションは、シャフトを構成する３つのセクションを有するように見える。ほとんどの内側（および遠位）セクション47は、一対のコイル13および24であり、これらはその中に配置されたポリマー製管状部材21を有するように見える。次に、より近位のセクションは41であり、そして図４は、それが先に述べた次の内部層の周りに「包まれているかまたは編み組みされている」ことを示している。図面は、それが編み組みされているが、代わりに一連の渦巻き状に包まれた個々のストランドであることを示していない。最終的に、このカテーテルコアの最も外部の管状セクションは別の繊維層49であり、先に述べた中間セクション26に類似の構成である。
【００１４】
　編み組みされたワイヤの使用を示す別のカテーテルは、Goldらの米国特許第5,037,404号に示されている。Goldらには、捲かれたストランドの間のピッチ角を変化させて、用具の異なる部分で可撓性の異なる用具を得るという概念を述べている。異なる可撓性は、ピッチ角の差異により生じる。
【００１５】
　Webster, Jr.の米国特許第5,057,092号は、心臓脈管の電気的なアクティビティをモニターするか、または心臓を電気的に刺激するために用いられるカテーテル用具を示している。このカテーテルは、高弾性率を有する編み組みされたらせん状部材（例えば、ステンレス鋼）を使用している。この編み組みは、図２に非常に充分示される、完全に複雑化した(complicated)多コンポーネントパターンである。
【００１６】
　米国特許第5,176,660号は、シースの壁中に補強ストランドを有するカテーテルの製造を示している。金属製ストランドが、らせん状の交差パターンで管状シースを通じて捲かれ、実質的により強いシースを形成する。補強フィラメントが用いられ、良好な「押し出し性」カテーテルの長軸方向の堅さを増加させる。この用具は、充分に強く、そして約250,000ポンド／インチ2(175775g/mm2)またはそれ以上の張力で捲かれている。平坦なストランド自体が、0.006インチ(0.152mm)と0.020インチ(0.508mm)との間の幅および0.0015インチ(0.0381mm)と0.004インチ(0.102mm)との間の厚みを有すると言われている。
【００１７】
　らせん状に配置された液晶フィブリルを有するカテーテル壁を用いる別の変形例が、Zdrahalaの米国特許第5,248,305号に見出される。カテーテル本体は、相対的に回転する内部および外部マンドレルダイを備える環状ダイから押し出しされる。この方法において、液晶ポリマープラスチック含有材料を含有する管は、ダイ部品の回転により、わずかな円周方向の配向を示す。第２欄第40行目およびそれ以降にて、この特許は、管が押し出しされる際に、ダイの内部および外部壁の回転速度が変化し得、その結果、押し出しされた管の種々のセクションが異なる堅さを示すことを示唆している。
【００１８】
　Terumo Corporation所有の特開平5-220225号は、主要本体のねじれ剛性が、内部環状セクション33に組み込むことによって変化し、ワイヤ層が、カテーテルの近位セクションにてきつく編まれており、そして中間セクションにてよりゆるく編まれているカテーテルを記載している。
【００１９】
　文献はいずれも、本発明において特定される材料から製造される管状構造体を特定していない。
【発明の開示】
【発明が解決しようとする課題】
【００２０】
　本発明は、熱処理された場合でさえ、その後の取扱い工程および組立工程の間に、その形状を保持し、直径の変化による局所的な堅さの変化を起こさない管状構造体を提供することを目的とする。
【課題を解決するための手段】
【００２１】
　本発明は、編み組みに織り込まれかつ内部通路を形成する、複数の超弾性合金構成フィラメントを含み、該超弾性合金構成フィラメントが、約12.0ミル(0.305mm)よりも大きくない最大非軸寸法を有し、そして該超弾性合金が、バナジウム、クロム、マンガン、鉄、およびコバルトからなる群より選択される少なくとも約1.5重量％の少なくとも１つの合金元素を含有するニッケル-チタン合金を含有する、管状構造体を提供し、これにより上記目的が達成される。
【００２２】
　好適な実施態様においては、上記構成フィラメントが、長方形、円形、楕円形、正方形、および三角形から選択される断面を有する。
【００２３】
　好適な実施態様においては、上記記構成フィラメントが、長方形断面を有するリボンを含む。
【００２４】
　好適な実施態様においては、上記リボン長方形断面が、2.5ミル(0.0635mm)と12.0ミル(0.305mm)との間の長軸および0.25ミル(0.00635mm)と3.0ミル(0.0762mm)との間の短軸を有する。
【００２５】
　好適な実施態様においては、上記管状構造体が、編み組み後に熱処理されて該構造体に一貫した直径を与える。
【００２６】
　好適な実施態様においては、上記管状構造体が、前記編み組みに織り込まれた少量の導線フィラメントを含み、該導線フィラメントが、１フィート(30.48cm)当たり約100オーム未満の比抵抗を有する。
【００２７】
　好適な実施態様においては、上記管状構造体が、前記編み組みに織り込まれた少量の放射線不透過性フィラメントを含み、該放射線不透過性フィラメントが、白金、パラジウム、ロジウム、レニウム、ルテニウム、金、タングステン、ならびにそれらの混合物および合金からなる群より選択される少なくとも１つの部材を含む。
【００２８】
　好適な実施態様においては、上記管状構造体が、前記編み組みに織り込まれた少量のポリマー製フィラメントを含む。
【００２９】
　好適な実施態様においては、上記管状構造体が、単一の部材編み組み構造体を用いて織り込まれている。
【００３０】
　好適な実施態様においては、上記管状構造体が、複数の部材編み組み構造体を用いて織り込まれている。
【００３１】
　好適な実施態様においては、上記管状構造体が、円形、楕円形、三角形、長方形、および正方形から選択される断面を有する。
【００３２】
　好適な実施態様においては、上記フィラメントの少なくとも１部が、円形、楕円形、三角形、長方形、および正方形から選択される断面を有する。
【００３３】
　好適な実施態様においては、上記少なくとも１つの合金元素が、クロムおよび鉄からなる群より選択される。
【００３４】
　好適な実施態様においては、上記少なくとも１つの合金元素がクロムである。
【００３５】
　本発明はまた、編み組みに織り込まれかつ内部通路を形成する、複数の超弾性合金構成長方形断面リボンを含み、該超弾性合金構成リボンが、2.5ミル(0.0635mm)と12.0ミル(0.305mm)との間の長軸および0.25ミル(0.00635mm)と3.0ミル(0.0762mm)との間の短軸を有し、そして該超弾性合金が、バナジウム、クロム、マンガン、鉄、およびコバルトからなる群より選択される少なくとも約1.5重量％の少なくとも１つの合金元素を含有するニッケル-チタン合金を含有する、管状構造体を提供し、これにより上記目的が達成される。
【００３６】
　好適な実施態様においては、管状構造体が、編み組み後に熱処理されて該構造体に一貫した直径を与える。
【００３７】
　本発明は、複数の織り込まれた繊維状部材で構成された、編み組みされた管状構造体である。この繊維状部材の多数は、ニッケルと、チタンと、少なくとも約1.5重量％の、バナジウム、クロム、マンガン、鉄、およびコバルトからなる群より選択される１つまたはそれ以上の合金元素との１つまたはそれ以上の超弾性でかつ（少なくとも）３成分の合金を含む。編み組みされた構造体は、放射線不透過性材料、ポリマー性材料、他の金属または合金、および高い導電性を有する材料の、少量の繊維状部材を含む。一旦、編み組みが織られると、それは好ましくは熱処理されて、管状形態に織られた構造体を「セット」する。本発明の編み組み構造体は、サイズ（例えば、直径）および物理的特性（例えば、可撓性）の一貫性が所望される場合の用途に特に用いられる。編み組の断面は、環、楕円、半曲(radiused)、三角形などの形状であり得る。リボンがフィラメントとして好適であるが、ワイヤおよび他のこのようなコンポーネントが有用である。本発明は、カテーテル本体などのような医療における使用に特に適切である。しかし、一般には、本発明の編み組みは、非常に多くの異なる用具に、種々のタイプの特別な物理的強度（例えば、ねじれ剛性、堅さ、耐捩れ性、複合弾性など）を提供するために用いられ得る。
【発明の効果】
【００３８】
　本発明によれば、熱処理された場合でさえ、その後の取扱い工程および組立工程の間に、その形状を保持し、直径の変化による局所的な堅さの変化を起こさない管状構造体が提供される。
【発明を実施するための最良の形態】
【００３９】
　本発明は、複数の織り込まれた繊維状部材で構成された、編み組みされた管状構造体である。この繊維状部材の多数は、ニッケルと、チタンと、少なくとも約1.5重量％の、バナジウム、クロム、マンガン、鉄、およびコバルトからなる群より選択される１つまたはそれ以上の合金元素との１つまたはそれ以上の超弾性でかつ（少なくとも）３成分の合金を含む。編み組みされた構造体は、放射線不透過性材料、ポリマー性材料、他の金属または合金、および高い導電性を有する材料の、少量の繊維状部材を含む。高い導電性を有する材料は、１フィート(30.48cm)当たり約100オーム未満、好ましくは１フィート(30.48cm)当たり50オーム未満、そしてさらに好ましくは１フィート(30.48cm)当たり約10オーム未満の比抵抗を有するものと考えられている。一旦、編み組みが織られると、それは好ましくは熱処理されて、管状形態に織られた構造体を「セット」する。本発明の編み組み構造体は、サイズ（例えば、直径）および物理的特性（例えば、可撓性）の一貫性が所望される場合の用途に特に用いられる。本発明は、カテーテル本体などのような医療における使用に特に適切である。本発明の編み組みはより小さいサイズに順応性(suppleness)を示すので、それは、種々の診断手順の間の電磁遮蔽として使用され得る。一般に、これらの本発明の編み組みは、非常に多くの異なる用具に、種々のタイプの特別な物理的強度（例えば、ねじれ剛性、堅さ、耐捩れ性、複合弾性など）を提供するために用いられ得る。
【００４０】
　図１は、多くの金属製リボン（１０２）から構成される本発明の金属製編み組み（１００）の１つの変形例を示す。編み組み（１００）における多数の金属製リボン（１０２）は、超弾性合金である。本変形例においては、編み組みリボン（１０２）の隣接するターンの間にかなりの量の空間がある。
【００４１】
　超弾性合金についての技術的根拠は、ニチノール（U.S. Navy Ordnance Laboratoryにより発見された合金）として知られているチタン／ニッケル材料のクラスにおいて見出される。これらの材料は、Buehlerらの米国特許第3,174,851号、Roznerらの米国特許第3,351,463号、およびHarrisonらの米国特許第3,753,700号において詳細に議論されている。本発明における使用に適切な合金は、さらに少なくとも1.5重量％と約８重量％までまたはそれ以上の、バナジウム、クロム、マンガン、鉄、およびコバルトからなる群より選択される１つまたはそれ以上の合金元素を含有するものである。
【００４２】
　本発明の編み組みにおいてこのような超弾性合金を使用する場合、編み組みの形状を保つために、さらなる工程が所望され得る。例えば、１×４ミル(0.0254×0.102mm)のリボンへと巻かれ、そして16個の部材の編み組みへと形成されたCr含有Ni/Ti超弾性合金を用いる場合、いくらかの熱処理が所望される。編み組みは、適切なサイズのマンドレル（通常、金属製）上に配置され得る。次いで、編み組みは、数分間、650°Ｆ〜750°Ｆ(343〜399℃)の温度まで加熱され、できるかぎり（必ずしもではないが）構成要素のリボンをアニールする。熱処理後、編み組みはその形状を保持し、そして合金は、その超弾性の特性を保持する。
【００４３】
　本発明の使用に適切な金属製リボン（１０２）は、望ましくは、0.25ミル(0.00635mm)と3.5ミル(0.0889mm)との間の厚み、および2.5ミル(0.0635mm)と12.0ミル(0.305mm)との間の幅を有する。用語「リボン」によって、本発明者は、細長い形状であり、断面が正方形または円形ではなく、代表的に、長方形、楕円、または半楕円であり得ることを包含して意図する。これらのリボン（１０２）は、少なくとも0.5のアスペクト比（厚み／幅）を有するべきである。
【００４４】
　図１に示される編み組み（１００）を構成するリボン（１０２）はまた、非超弾性の材料を少量含有し得る。金属製リボンが、その強度と重量との比のために補助的な材料として好ましくあり得るが、繊維状材料（合成および天然の両方）もまた使用され得る。費用、強度、および入手容易性のために、ステンレス鋼（SS304、SS306、SS308、SS316、SS318など）およびタングステン合金が好ましい。ある用途においては、放射線不透過性が所望される場合、放射線不透過性の金属および合金（例えば、金、白金、パラジウム、ロジウム、レニウム、タングステン、それらの合金および混合物など）が使用され得る。数パーセントのタングステンを含有する白金合金が、その放射線不透過性のために部分的には好ましい。
【００４５】
　適切な非金属製リボンは、高性能材料（例えば、ポリアラミド（例えば、KEVLAR）および炭素繊維から製造される材料）を含む。
【００４６】
　本発明の編み組みは、市販の管状編み組み機を使用して製造され得る。用語「編み組み」は、管状構成要素を包含して意味する。この構成要素を構成する繊維状材料は、これらが交差して単一の通路を規定する管状部材を形成するように、内と外との様式(in-and-outfashion)で織られている。編み組みは、適切な数のリボン（代表的には６またはそれ以上）から構成され得る。市販の編み組み機による製造の容易さにより、代表的には、８個または16個のリボンを有する編み組みが得られる。
【００４７】
　図１に示される編み組み構造体は、45°の見かけのピッチ角を有する。明らかに、本発明はそのように限定されない。20°〜60°の他の編み組み角もまた適切である。本発明の重要な変形例は、編み組みが織られる時点、あるいは編み組みが他の用具に組み合わされる時点のいずれかに、編み組みのピッチ角を制御可能に変化させる能力を有する。
【００４８】
　図１および他の図面に示される編み組み（１００）は単一のサイズのリボンを有するが、編み組はそのように限定される必要はなく；多くのサイズのリボンが必要に応じて使用され得る。主な限定は、単に、最終的に構築されるような編み組み全体のサイズ（例えば、直径）、および編み組み構造体に付加される所望に付加された堅さである。
【００４９】
　本発明において代表的に有用な編み組みは偶数個のリボンを備える。リボンの半分のうちの一方は一方向（すなわち、時計回り）に捲かれており、そして残りは別方向に捲かれている。代表的な編み組みは、８個から16個のリボンを有し得る。編み組みは単一のピッチを有し得、構成要素であるリボンの角度は、編み組みの軸に対して測定されるか、あるいは編み組みは、編み組みの軸に沿って変化するピッチを有し得る。
【００５０】
　図１に示される編み組み構造体（１００）は、比較的一定の直径を有する。特定の合金を伴う上記熱処理工程により、熱処理工程用に選択された特別なマンドレルに対応する形状を有する管状構造体が得られるが、マンドレルの形状およびこれに起因する管状構造体の形状は、変化する（例えば、増大または減少する）直径を有し得る。
【００５１】
　編み組み構造体（１００）は、被覆されないか、またはさらに加工されなければ、触わるとざらざらし得る。ローリング 、サンディング、またはグライディングのような手順が、所望であれば、編み組み構造体の表面を滑らかにするために用いられ得る。任意の製造された粒子の除去も、もちろん所望される。
【００５２】
　図２は、本発明の編み組み構造体（１０６）の変形例を示す。この編み組み構造体（１０６）内の隣接するリボン（１０８）の間隔は最小である。これは、各リボン（１０８）が次に隣接していることを意味する。このタイトな(tight)構造体は、代表的にはよりゆるく織られた編み組みよりも堅い。
【００５３】
　図３は、本発明の用具の密集した(close-up)別の変形例（１１０）を示す。この変形例（１１０）におけるフィラメント状部材（１１２）は、上記図面に示されるように単一に織られていない。フィラメント状部材（１１２）は、単一のリボンが図１および図２の用具の周りに織られているのと同様に、（例えば）４つから５つのフィラメントでなるバンドの管状構造体（１１０）の周りに織られている。本発明者は、この変形例を「多数部材編み組み構造体」と呼ぶ。
【００５４】
　図４の（Ａ）〜（Ｆ）は、本発明の使用に適切な多くのフィラメント状プロフィールを断面で示している。丸断面（図４の（Ａ）の１２０）はワイヤである。長方形断面（図４の（Ｂ）の１２２）は、幅広の軸と狭い軸とを有する。広い方の軸は、たいていの末梢脈管カテーテル用途のために12ミルよりも大きくないべきであるが、他の使用（例えば、ステントまたは内視鏡コンポーネント）のために大きくてもよい。楕円断面（図４の（Ｃ）の１２４）は、所望に応じて長方形断面の代わりに使用され得る。断面（図４の（Ｄ）の１２６）は三角形である。断面（図４の（Ｅ）の１２８）は、多角形（特に、六角形）である。断面（図４の（Ｆ）の１３０）は、正方形である。
【００５５】
　最終的に、本発明は、図５の（Ａ）に示されるような単純な円形（１４０）の管状構造体に限定されない。本発明において意図される他の断面としては、図５の（Ｂ）に示されるような三角形（例えば、半曲の三角形）（１４２）および図５の（Ｃ）に示されるような半曲の正方形または長方形（１４４）が挙げられる。楕円形状（１４６）を図５の（Ｄ）に示す。
【００５６】
　本発明を記載し、そして本発明の具体的な例を示した。これら具体例の使用は、いかようにしても本発明を限定することを意図していない。さらに、開示の精神の範囲内にあり、かつ特許請求の範囲に見出される本発明に対して等価である程度にまで本発明の変形例が存在し、これら特許請求の範囲がこれらの変形例を同様に包含することが意図される。
【産業上の利用可能性】
【００５７】
　本発明は、カテーテル本体などのような医療における使用に特に適切である。本発明の編み組みはより小さいサイズに順応性(suppleness)を示すので、それは、種々の診断手順の間の電磁遮蔽として使用され得る。一般に、これらの本発明の編み組みは、非常に多くの異なる用具に、種々のタイプの特別な物理的強度（例えば、ねじれ剛性、堅さ、耐捩れ性、複合弾性など）を提供するために用いられ得る。
【図面の簡単な説明】
【００５８】
【図１】本発明の編み組みのセクションの側面図を示す。
【図２】本発明の編み組みのセクションの側面図を示す。
【図３】編み組み布帛中に多数の部材を有する本発明の編み組みのセクションの側面図を示す。
【図４】（Ａ）、（Ｂ）、（Ｃ）、（Ｄ）、（Ｅ）および（Ｆ）は、本発明の編み込みの使用に適切な多くのフィラメントの断面図を示す。
【図５】（Ａ）、（Ｂ）、（Ｃ）および（Ｄ）は、本発明により製造された多くの構造体の断面図を示す。
【符号の説明】
【００５９】
１００　　　　　　　　　　編み組み
１０２、１０８　　　　　　リボン
１０６　　　　　　　　　　編み組み構造体
１１０　　　　　　　　　　管状構造体
１１２　　　　　　　　　　フィラメント状部材
１２０　　　　　　　　　　丸断面
１２２　　　　　　　　　　長方形断面
１２４　　　　　　　　　　楕円断面
１２６、１２８、１３０　　断面
１４０　　　　　　　　　　円形
１４２　　　　　　　　　　半曲の三角形
１４４　　　　　　　　　　半曲の長方形
１４６　　　　　　　　　　楕円形状
【図１】
2004141679.tif 000003
【図２】
2004141679.tif 000004
【図３】
2004141679.tif 000005
【図４】
2004141679.tif 000006
【図５】
2004141679.tif 000007